(57)【特許請求の範囲】
【請求項１】
基材と、タッチペンが接触する書き味向上層とを備えた書き味向上シートであって、
前記書き味向上層のタッチペンが接触する表面に対し、直径０．５ｍｍのペン先を有するタッチペンの当該ペン先を接触させた後、前記タッチペンに対して２００ｇの荷重を印加するとともに、前記タッチペンと前記表面とがなす角度を４５°に維持しながら、前記タッチペンを速度１．６ｍｍ／秒で直線的に摺動させたときに、摺動距離が１０ｍｍの地点から１００ｍｍの地点の間において測定される、前記ペン先と前記表面との間に生じる摩擦力の最大値と最小値との差が、８０ｍＮ以上、３００ｍＮ以下であり、
前記書き味向上シートにおける前記書き味向上層側の面は、光干渉式表面形状観察装置を用いてその表面形状を観察した場合に、５００μｍ四方における、高さが１μｍ超、５μｍ以下である突起の数が、４０個以上、１８０個以下である
ことを特徴とする書き味向上シート。
【請求項２】
基材と、タッチペンが接触する書き味向上層とを備えた書き味向上シートであって、
前記書き味向上層のタッチペンが接触する表面に対し、直径０．５ｍｍのペン先を有するタッチペンの当該ペン先を接触させた後、前記タッチペンに対して２００ｇの荷重を印加するとともに、前記タッチペンと前記表面とがなす角度を４５°に維持しながら、前記タッチペンを速度１．６ｍｍ／秒で直線的に摺動させたときに、摺動距離が１０ｍｍの地点から２０ｍｍの地点の間において測定される、前記ペン先と前記表面との間に生じる摩擦力の標準偏差が、１５ｍＮ以上、６０ｍＮ以下であり、
前記書き味向上シートにおける前記書き味向上層側の面は、光干渉式表面形状観察装置を用いてその表面形状を観察した場合に、５００μｍ四方における、高さが１μｍ超、５μｍ以下である突起の数が、４０個以上、１８０個以下である
ことを特徴とする書き味向上シート。
【請求項３】
摺動距離が１０ｍｍの地点から１００ｍｍの地点の間において測定される、前記タッチペンと前記表面との間に生じる摩擦力の平均値が、２００ｍＮ以上、１２００ｍＮ以下であることを特徴とする請求項１または２に記載の書き味向上シート。
【請求項４】
前記基材における前記書き味向上層とは反対の面側に、粘着剤層を備えることを特徴とする請求項１〜３に記載の書き味向上シート。
【請求項５】
前記書き味向上シートのヘイズ値が、２５％以上であることを特徴とする請求項１〜４のいずれか一項に記載の書き味向上シート。
【請求項６】
前記書き味向上シートにおける前記書き味向上層側の面は、光干渉式表面形状観察装置を用いてその表面形状を観察した場合に、高さが１．０μｍ以下の領域である平坦部の割合が、１％以上、４０％以下であることを特徴とする請求項１〜５に記載の書き味向上シート。
【請求項７】
前記書き味向上シートにおける前記書き味向上層側の面は、光干渉式表面形状観察装置を用いてその表面形状を観察した場合に、高さが１．０μｍ以下の領域である平坦部に想定可能な内接円のうち半径が最大となる内接円の当該半径が、１０μｍ以上、１００μｍ以下であることを特徴とする請求項１〜６に記載の書き味向上シート。
【請求項８】
前記書き味向上シートにおける前記書き味向上層側の面は、光干渉式表面形状観察装置を用いてその表面形状を観察した場合に、５００μｍ四方における、高さが５μｍ超の突起の数が、３０個以下であることを特徴とする請求項１〜７に記載の書き味向上シート。
【発明の詳細な説明】
【技術分野】
【０００１】
本発明は、タッチパネル等におけるタッチペンでの書き味を向上させることのできる書き味向上シートに関するものである。
【背景技術】
【０００２】
近年、各種電子機器において、表示装置と入力手段とを兼ねた位置検出機能付き画像表示装置（タッチパネル）が多く利用されている。このようなタッチパネルにおいては、指により入力を行うもの以外にも、タッチペンにより入力を行うものがあり、タッチペンによれば、指よりも細かく精度の高い入力作業が可能である。しかしながら、通常、タッチパネルの表示モジュールは硬質である。そのため、タッチペンによる書き味は、筆記具で紙に書くときの書き味と異なり、良好とはいい難い。【０００３】
タッチパネルにおけるタッチペンによる書き味の問題を解決するために、タッチパネルの最表面に、書き味を向上させるフィルム（以下、「書き味向上フィルム」または「書き味向上シート」と称する場合がある。）を貼付することが検討されている。例えば、特許文献１には、紙にボールペンで筆記した際の書き味を再現しようとしたフィルムが開示されている。具体的には、特許文献１には、透明基材層とこの透明基材層の一方の面に積層された表面平滑層とを含む透明積層フィルムであって、当該表面平滑層が、硬化性樹脂及びレベリング剤を含む硬化性組成物の硬化物で形成され、当該硬化性樹脂がウレタン（メタ）アクリレートを含み、静摩擦係数が０．２〜０．４であり、動摩擦係数が０．１〜０．３であり、かつ静摩擦係数と動摩擦係数との差（静摩擦係数−動摩擦係数）が０．０５を超える透明積層フィルムが開示されている。
【先行技術文献】
【特許文献】
【０００４】
【特許文献１】特開２０１５−１９４９２１号公報
【発明の概要】
【発明が解決しようとする課題】
【０００５】
しかしながら、特許文献１に開示された発明では、ボールペンで紙に筆記した際の書き味を十分に得られるものではなかった。そのため、ボールペンで紙に筆記した際の書き味をさらに良好に再現した書き味向上シートの開発が求められていた。【０００６】
本発明は、このような実状に鑑みてなされたものであり、紙にボールペンで筆記した際の書き味を良好に再現できる書き味向上シートを提供することを目的とする。
【課題を解決するための手段】
【０００７】
上記目的を達成するために、第１に本発明は、基材と、タッチペンが接触する書き味向上層とを備えた書き味向上シートであって、前記書き味向上層のタッチペンが接触する表面に対し、直径０．５ｍｍのペン先を有するタッチペンの当該ペン先を接触させた後、前記タッチペンに対して２００ｇの荷重を印加するとともに、前記タッチペンと前記表面とがなす角度を４５°に維持しながら、前記タッチペンを速度１．６ｍｍ／秒で直線的に摺動させたときに、摺動距離が１０ｍｍの地点から１００ｍｍの地点の間において測定される、前記ペン先と前記表面との間に生じる摩擦力の最大値と最小値との差が、８０ｍＮ以上、３００ｍＮ以下であることを特徴とする書き味向上シートを提供する（発明１）。【０００８】
上記発明（発明１）に係る書き味向上シートは、上述の通り測定される摩擦力の最大値と最小値との差が上記範囲であることで、紙にボールペンで筆記した際の振動感を再現することができ、これにより、紙にボールペンで筆記した際の書き味を良好に再現することが可能となる。【０００９】
第２に本発明は、基材と、タッチペンが接触する書き味向上層とを備えた書き味向上シートであって、前記書き味向上層のタッチペンが接触する表面に対し、直径０．５ｍｍのペン先を有するタッチペンの当該ペン先を接触させた後、前記タッチペンに対して２００ｇの荷重を印加するとともに、前記タッチペンと前記表面とがなす角度を４５°に維持しながら、前記タッチペンを速度１．６ｍｍ／秒で直線的に摺動させたときに、摺動距離が１０ｍｍの地点から２０ｍｍの地点の間において測定される、前記ペン先と前記表面との間に生じる摩擦力の標準偏差が、１５ｍＮ以上、６０ｍＮ以下であることを特徴とする書き味向上シートを提供する（発明２）。【００１０】
上記発明（発明２）に係る書き味向上シートは、上述の通り測定される摩擦力の標準偏差が上記範囲であることで、紙にボールペンで筆記した際の振動感を再現することができ、これにより、紙にボールペンで筆記した際の書き味を良好に再現することが可能となる。【００１１】
上記発明（発明１，２）において、摺動距離が１０ｍｍの地点から１００ｍｍの地点の間において測定される、前記タッチペンと前記表面との間に生じる摩擦力の平均値が、２００ｍＮ以上、１２００ｍＮ以下であることが好ましい（発明３）。【００１２】
上記発明（発明１〜３）においては、前記基材における前記書き味向上層とは反対の面側に、粘着剤層を備えることが好ましい（発明４）。【００１３】
上記発明（発明１〜４）において、前記書き味向上シートのヘイズ値が、２５％以上であることが好ましい（発明５）。
【発明の効果】
【００１４】
本発明に係る書き味向上シートは、紙にボールペンで筆記した際の書き味を良好に再現できる。
【図面の簡単な説明】
【００１５】
【図１】本発明の一実施形態に係る書き味向上シートの断面図である。
【図２】摩擦力の測定結果の一例を示すグラフである。
【図３】実施例４における書き味向上フィルムの書き味向上層の表面の光干渉式表面形状観察装置（ＶＳＩモード）による観察画像である。
【図４】実施例１４における書き味向上フィルムの書き味向上層の表面の光干渉式表面形状観察装置（ＶＳＩモード）による観察画像である。
【発明を実施するための形態】
【００１６】
以下、本発明の実施形態について説明する。
本実施形態に係る書き味向上シートは、タッチペンが使用されるタッチパネルの最表層を構成するシートであり、基材と、タッチペンが接触する書き味向上層を備える。好ましくは、図１に示すように、本実施形態に係る書き味向上シート１は、基材１１と、書き味向上層１２とを積層してなる。
【００１７】
１．書き味向上シートの物性
（１）摩擦力の最大値と最小値との差
本実施形態に係る書き味向上シート１では、書き味向上層１２のタッチペンが接触する表面に対し、直径０．５ｍｍのペン先を有するタッチペンの当該ペン先を接触させた後、上記タッチペンに対して２００ｇの荷重を印加するとともに、上記タッチペンと上記表面とがなす角度を４５°に維持しながら、上記タッチペンを速度１．６ｍｍ／秒で直線的に摺動させたときに、摺動距離が１０ｍｍの地点から１００ｍｍの地点の間において測定される、上記ペン先と上記表面との間に生じる摩擦力の最大値と最小値との差が、８０ｍＮ以上であることが好ましく、９０ｍＮ以上であることがより好ましく、特に１００ｍＮ以上であることが好ましく、さらには１１０ｍＮ以上であることが好ましい。また、上述した差は、３００ｍＮ以下であることが好ましく、２８０ｍＮ以下であることがより好ましく、特に２６０ｍＮ以下であることが好ましく、さらには２４０ｍＮ以下であることが好ましい。
【００１８】
ここで、上述のように測定される摩擦力について、図２を参照してより詳細に説明する。図２には、一般的な書き味向上シートの表面上にタッチペンを摺動させた場合に、当該タッチペンのペン先と上記表面との間に生じる摩擦力を連続的に測定した結果が示されている。図２に示されるグラフでは、横軸をタッチペンの摺動距離とし、縦軸を測定された摩擦力としている。当該グラフに示されるように、一般的に、測定される摩擦力の値は、常に一定の値となる訳ではなく、摺動距離に応じて変動するものとなる。図２のグラフにおいては、移動の始め（例えば、摺動距離０〜１０ｍｍの間）においては、摩擦力は、０ｍＮから急激に上昇し、さらにその直後に低下する動きをみせる。そして、それ以降（例えば、摺動距離１０ｍｍ以降）においては、摩擦力は、多少変動しながらも所定の値付近に安定化するものとなる。
【００１９】
このような特性を示す摩擦力の測定結果において、本実施形態における書き味向上シート１では、摩擦力の安定化がみられる摺動距離１０ｍｍの位置以降において、摩擦力の最大値および最小値を特定し、それらの差を得るものである。当該差は、摩擦力が安定化した状態における、摩擦力の変動の幅（振幅）を表したものともいえる。また、本実施形態における書き味向上シート１では、得られる差の精度を高める観点から、摺動距離１００ｍｍまでの測定結果を利用する。
【００２０】
本実施形態における書き味向上シート１では、摩擦力の最大値と最小値との差が上述した範囲であることで、書き味向上シート１が貼合されたタッチパネルにタッチペンを使用した際に、タッチペンを握る手に伝わる振動感が、紙にボールペンで筆記した際に得られる振動感と非常に近いものとなる。これにより、紙にボールペンで筆記した際の書き味を良好に再現することが可能となる。
【００２１】
上述した摩擦力の最大値は、３００ｍＮ以上であることが好ましく、特に４００ｍＮ以上であることが好ましく、さらには４５０ｍＮ以上であることが好ましい。また、上述した摩擦力の最大値は、１５００ｍＮ以下であることが好ましく、１２００ｍＮ以下であることがより好ましく、特に１０００ｍＮ以下であることが好ましく、さらには８００ｍＮ以下であることが好ましい。
【００２２】
また、上述した摩擦力の最小値は、１８０ｍＮ以上であることが好ましく、特に２５０ｍＮ以上であることが好ましく、さらには３００ｍＮ以上であることが好ましい。また、上述した摩擦力の最小値は、１０００ｍＮ以下であることが好ましく、特に８００ｍＮ以下であることが好ましく、さらには６５０ｍＮ以下であることが好ましい。
【００２３】
上述した摩擦力の最大値および最小値が、それぞれ上述した範囲であることで、摩擦力の最大値と最小値との差を前述した範囲に調整し易くなる。
【００２４】
上述した摩擦力の平均値は、下限値として、２００ｍＮ以上であることが好ましく、２５０ｍＮ以上であることがより好ましく、特に３００ｍＮ以上であることが好ましく、さらには３８０ｍＮ以上であることが好ましい。平均値の下限値が上述した範囲であることで、摩擦力の最大値と最小値との差を上述した範囲に調整し易くなり、書き味向上シート１が貼合されたタッチパネルにタッチペンを使用した際に、タッチペンを握る手に伝わる振動感を、紙にボールペンで筆記した際に得られる振動感を良好に再現し易いものとなる。また、上述した摩擦力の平均値は、上限値として、摩擦力の最大値と最小値との差を上述した範囲に調整し易くなる観点から、１２００ｍＮ以下であることが好ましく、１１５０ｍＮ以下であることがより好ましく、特に１０５０ｍＮ以下であることが好ましく、さらに、後述する動摩擦係数を所定の範囲に調整し易くなる観点から、特に９５０ｍＮ以下であることが好ましく、さらには７００ｍＮ以下であることが好ましい。
【００２５】
なお、以上説明した摩擦力の最大値と最小値との差、当該最大値、当該最小値および摩擦力の平均値の測定方法の詳細は、後述する試験例に記載の通りである。
【００２６】
（２）摩擦力の標準偏差
本実施形態に係る書き味向上シート１では、書き味向上層１２のタッチペンが接触する表面に対し、直径０．５ｍｍのペン先を有するタッチペンの当該ペン先を接触させた後、上記タッチペンに対して２００ｇの荷重を印加するとともに、上記タッチペンと上記表面とがなす角度を４５°に維持しながら、上記タッチペンを速度１．６ｍｍ／秒で直線的に摺動させたときに、摺動距離が１０ｍｍの地点から２０ｍｍの地点の間において測定される、上記ペン先と上記表面との間に生じる摩擦力の標準偏差が、１５ｍＮ以上であることが好ましく、１８ｍＮ以上であることがより好ましく、特に２１ｍＮ以上であることが好ましく、さらには２４ｍＮ以上であることが好ましい。また、上述した差は、６０ｍＮ以下であることが好ましく、５４ｍＮ以下であることがより好ましく、特に４８ｍＮ以下であることが好ましく、さらには４２ｍＮ以下であることが好ましく、４０ｍＮ以下であることが最も好ましい。
【００２７】
上述した標準偏差も、図２のグラフに示されるように測定される一連の摩擦力のうち、摩擦力の安定化がみられる摺動距離１０ｍｍの位置以降における測定結果を利用して得られるものである。なお、上述した標準偏差を特定する場合には、摺動距離２０ｍｍまでの測定結果を利用する。
【００２８】
本実施形態における書き味向上シート１では、摩擦力の標準偏差が上述した範囲であることで、書き味向上シート１が貼合されたタッチパネルにタッチペンを使用した際に、タッチペンを握る手に伝わる振動感が、紙にボールペンで筆記した際に得られる振動感と非常に近いものとなる。これにより、紙にボールペンで筆記した際の書き味を良好に再現することが可能となる。なお、上述した標準偏差の測定方法の詳細は、後述する試験例に記載の通りである。
【００２９】
（３）動摩擦係数
本実施形態に係る書き味向上シート１では、書き味向上層１２のタッチペンが接触する表面に対し、直径０．５ｍｍのペン先を有するタッチペンの当該ペン先を接触させた後、上記タッチペンに対して２００ｇの荷重を印加するとともに、上記タッチペンと上記表面とがなす角度を４５°に維持しながら、上記タッチペンを速度１．６ｍｍ／秒で直線的に摺動させる場合における動摩擦係数が、０．１１以上であることが好ましく、特に０．１４以上であることが好ましく、さらには０．２０以上であることが好ましい。また、上述した動摩擦係数は、０．６２以下であることが好ましく、０．５２以下であることがより好ましく、特に０．４２以下であることが好ましく、さらには０．３２以下であることが好ましい。
【００３０】
本実施形態に係る書き味向上シート１では、書き味向上層１２のタッチペンが接触する表面に対し、直径０．５ｍｍのペン先を有するタッチペンの当該ペン先を接触させた後、上記タッチペンに対して２００ｇの荷重を印加するとともに、上記タッチペンと上記表面とがなす角度を４５°に維持しながら、上記タッチペンを速度１６．７ｍｍ／秒で直線的に摺動させる場合における動摩擦係数が、０．１１以上であることが好ましく、特に０．１６以上であることが好ましく、さらには０．２１以上であることが好ましい。また、上述した動摩擦係数は、０．６４以下であることが好ましく、０．５４以下であることがより好ましく、特に０．４４以下であることが好ましく、さらには０．３４以下であることが好ましい。なお、上述した速度１６．７ｍｍ／秒という速度は、実際に人がペンを用いて文字を書く速度に近いものである。
【００３１】
動摩擦係数が上述した範囲であることで、書き味向上シート１が貼合されたタッチパネルにタッチペンを使用した際に、タッチペンを握る手に伝わる抵抗感が、紙にボールペンで筆記した際に得られる抵抗感と非常に近いものとなる。これにより、紙にボールペンで筆記した際の書き味をさらに良好に再現することが可能となる。なお、上述した動摩擦係数の測定方法の詳細は、後述する試験例に記載の通りである。
【００３２】
なお、一般的に、動摩擦係数は、接触する物質の組み合わせにより一義的に決まるものとされるが、これは、当該物質の表面の状態等の条件が理想的なものである場合に特に当てはまるものと考えられる。これに対し、本実施形態に係る書き味向上シート１のような現実における書き味向上シートでは、当該シート上にてタッチペンを摺動させる際における動摩擦係数は、その摺動速度等に応じて、動摩擦係数が変わる傾向にある。この理由の１つとしては、書き味向上フィルムの表面に微小な凹凸が存在することが挙げられる。このような凹凸が存在する表面においてタッチペンを摺動させる場合、タッチペンのペン先が当該凹凸に衝突しながらタッチペンが摺動することとなる。ここで、ミクロな視点においては、摺動速度が早くなると、ペン先が衝突する時の力が大きくなり、それにともない、測定される摩擦力や動摩擦係数が大きくなるといった変化が生じると予想される。
【００３３】
また、別の理由として、シート表面の柔らかさやペン先の柔らかさが影響することが挙げられる。例えば、比較的柔らかいシート表面上において、比較的柔らかいペン先を摺動させる場合、摺動速度が早くなるほど、シート表面にペン先が引っかかりやすくなり、それによって、測定される摩擦力や動摩擦係数に変化がもたらされると予想される。このような、接触する物質の柔らかさに起因する変化は、上述したようなシート表面における凹凸の有無に起因する変化とは独立して生じるものと考えられる。
【００３４】
なお、以上説明した理由は、これらに限定されるものではなく、全く別の理由によるものであってもよい。
【００３５】
（４）表面粗さ
本実施形態に係る書き味向上シート１では、書き味向上層側の面における算術平均表面粗さ（Ｒａ）が、０．０５μｍ以上であることが好ましく、特に０．１２μｍ以上であることが好ましく、さらには０．１６μｍ以上であることが好ましい。また、算術平均表面粗さ（Ｒａ）は、０．９５μｍ以下であることが好ましく、０．８５μｍ以下であることがより好ましく、特に０．７５μｍ以下であることが好ましく、さらには０．５５μｍ以下であることが好ましい。算術平均表面粗さ（Ｒａ）が上記範囲であることで、摩擦力の最大値と最小値との差および標準偏差、並びに摩擦力の動摩擦係数をそれぞれ前述した範囲に調整し易くなる。
【００３６】
また、本実施形態に係る書き味向上シート１では、書き味向上層側の面における十点平均表面粗さ（Ｒｚｊｉｓ）が、０．８μｍ以上であることが好ましく、特に１．５μｍ以上であることが好ましく、さらには２．２μｍ以上であることが好ましい。また、十点平均表面粗さ（Ｒｚｊｉｓ）は，８μｍ以下であることが好ましく、７μｍ以下であることがより好ましく、特に６μｍ以下であることが好ましく、さらには５μｍ以下であることが好ましい。十点平均表面粗さ（Ｒｚｊｉｓ）が上記範囲であることで、摩擦力の最大値と最小値との差および標準偏差、並びに摩擦力の動摩擦係数をそれぞれ前述した範囲に調整し易くなる。
【００３７】
なお、上述した平均表面粗さ（Ｒａ）および十点平均表面粗さ（Ｒｚｊｉｓ）は、ＪＩＳ  Ｂ０６０１：２０１３に準拠して測定されるものであり、これらの測定方法の詳細は、後述する試験例に記載の通りである。
【００３８】
（５）光学物性
本実施形態に係る書き味向上シート１のヘイズ値は、特に限定されず、０．５％以上であることが好ましく、１％以上であることがより好ましいが、書き味向上シート１が使用されるタブレット端末等において、タッチパネルの映像光の散乱が生じ、その部分がぎらついて光る現象（以下、「ギラツキ」という場合がある。）の発生を効果的に抑制することができる観点から、特に２５％以上であることが好ましく、さらには５０％以上であることが好ましい。一方、上記ヘイズ値は、９５％以下であることが好ましく、特に９０％以下であることが好ましく、さらには８５％以下であることが好ましい。上記ヘイズ値が９５％以下であることで、本実施形態に係る書き味向上シート１の透明性がより高いものとなる。なお、上記ヘイズ値は、ＪＩＳ  Ｋ７１３６：２０００に準じて測定されたものであり、その詳細な測定方法は、後述する試験例に記載の通りである。
【００３９】
本実施形態に係る書き味向上シート１は、全光線透過率が７０％以上であることが好ましく、特に８０％以上であることが好ましく、さらには８８％以上であることが好ましい。上記全光線透過率が７０％以上であることで、本実施形態に係る書き味向上シート１の透明性がより高いものとなる。一方、上記全光線透過率の上限値については、特に制限はなく、例えば１００％以下であることが好ましく、特に９６％以下であることが好ましく、さらには９２％以下であることが好ましい。なお、上記全光線透過率は、ＪＩＳ  Ｋ７３６１−１：１９９７に準じて測定されたものであり、その詳細な測定方法は、後述する試験例に記載の通りである。
【００４０】
（６）耐擦傷性
本実施形態に係る書き味向上シート１の書き味向上層１２側の面は、＃００００のスチールウールを用いて、２５０ｇ／ｃｍ２の荷重で書き味向上層１２を１０ｃｍ、１０往復擦り、傷が生じないことが好ましい。このようなスチールウール硬度の評価による耐擦傷性を有することにより、書き味向上層１２は良好なハードコート性を発揮することができ、書き味向上シート１が耐擦傷性に優れたものとなる。
【００４１】
（７）表面形状
本実施形態に係る書き味向上シート１の書き味向上層１２側の面は、光干渉式表面形状観察装置を用いてその表面形状を観察した場合に、高さが１．０μｍ以下の領域である平坦部の割合が、４０％以下であることが好ましく、３０％以下であることがより好ましく、特に２０％以下であることが好ましく、さらには１５％以下であることが好ましく、１０％以下であることが最も好ましい。平坦部の割合が４０％以下であることで、摩擦力の最大値と最小値との差または標準偏差をそれぞれ前述した範囲に調整し易くなる。特に、平坦部の割合が２０％以下であることで、書き味向上シート１における書き味向上層１２側の面が、図３に示されるように、一様な凹凸構造を有する表面を有し易いものとなる。これにより、前述した摩擦力の最大値と最小値との差または摩擦力の標準偏差の条件を満たすことと相まって、紙にボールペンで筆記した際の書き味をさらに良好に再現し易いものとなる。また、図３に示すように一様な凹凸構造が存在する表面においてタッチペンを摺動させる場合、タッチペンのペン先が当該凹凸へ一定間隔で適度に衝突しながら摺動し易くなる。このため、ペン先が凹凸構造に衝突する際に生ずるペン先にかかる力も一定で適度なものとなり、ペン先に対する負荷がかかりにくいものとなって、タッチペンのペン先の摩耗を低減し易いものとなる。さらには、書き味向上シート１の外観を良好なものとすることができる。なお、上記平坦部の割合の下限値については、特に限定されないが、摩擦力の最大値と最小値との差および標準偏差、並びに摩擦力の動摩擦係数をそれぞれ前述した範囲に調整し易くなる観点から、例えば１％以上であってよく、特に３％以上であってよく、さらには５％以上であってよい。また、上記平坦部の割合の測定方法の詳細は、後述する試験例に記載の通りである。
【００４２】
本実施形態に係る書き味向上シート１の書き味向上層１２側の面は、光干渉式表面形状観察装置を用いてその表面形状を観察した場合に、上述した平坦部に想定可能な内接円のうち半径が最大となる内接円の当該半径（平坦部内接円の最大半径）が、１００μｍ以下であることが好ましく、８０μｍ以下であることがより好ましく、特に６０μｍ以下であることが好ましく、さらには５０μｍ以下であることが好ましく、４０μｍ以下であることが最も好ましい。平坦部内接円の最大半径が１００μｍ以下であることで、摩擦力の最大値と最小値との差または標準偏差をそれぞれ前述した範囲に調整し易くなる。特に、平坦部内接円の最大半径が６０μｍ以下であることで、書き味向上シート１における書き味向上層１２側の面が、図３に示されるように、一様な凹凸構造を有する表面を有し易いものとなる。これにより、前述した摩擦力の最大値と最小値との差または摩擦力の標準偏差の条件を満たすことと相まって、紙にボールペンで筆記した際の書き味をさらに良好に再現し易いものとなる。また、タッチペンのペン先の摩耗を低減し易いものとなるとともに、書き味向上シート１の外観を良好なものとすることができる。なお、上記平坦部内接円の最大半径の下限値については、特に限定されないが、摩擦力の最大値と最小値との差および標準偏差、並びに摩擦力の動摩擦係数をそれぞれ前述した範囲に調整し易くなる観点から、例えば１０μｍ以上であってよく、特に２０μｍ以上であってよく、さらには３０μｍ以上であってよい。また、上記平坦部内接円の最大半径の測定方法の詳細は、後述する試験例に記載の通りである。
【００４３】
本実施形態に係る書き味向上シート１の書き味向上層１２側の面は、光干渉式表面形状観察装置を用いてその表面形状を観察した場合に、高さが１μｍ超、５μｍ以下である突起の数が、３００個以下であることが好ましく、２４０個以下であることがより好ましく、特に１８０個以下であることが好ましく、さらには１２０個以下であることが好ましく、１００個以下であることが最も好ましい。上述した突起の数が３００個以下であることで、摩擦力の最大値と最小値との差または標準偏差をそれぞれ前述した範囲に調整し易くなる。特に、上述した突起の数が１８０個以下であることで、書き味向上シート１における書き味向上層１２側の面が、図３に示されるように、一様な凹凸構造を有する表面を有し易いものとなる。これにより、前述した摩擦力の最大値と最小値との差または摩擦力の標準偏差の条件を満たすことと相まって、紙にボールペンで筆記した際の書き味をさらに良好に再現し易いものとなる。また、タッチペンのペン先の摩耗を低減し易いものとなるとともに、書き味向上シート１の外観を良好なものとすることができる。なお、上述した突起の数の下限値については、特に限定されないが、摩擦力の最大値と最小値との差および標準偏差、並びに摩擦力の動摩擦係数をそれぞれ前述した範囲に調整し易くなる観点から、例えば１０個以上であってよく、特に４０個以上であってよく、さらには８０個以上であってよい。また、上述した突起の数の測定方法の詳細は、後述する試験例に記載の通りである。
【００４４】
本実施形態に係る書き味向上シート１の書き味向上層１２側の面は、光干渉式表面形状観察装置を用いてその表面形状を観察した場合に、摩擦力の最大値と最小値との差または標準偏差をそれぞれ前述した範囲に調整し易くなる観点から、高さが５μｍ超の突起の数が、３０個以下であることが好ましく、２０個以下であることがより好ましい。そして、書き味向上シート１における書き味向上層１２側の面が、図３に示されるように、一様な凹凸構造を有する表面を有し易いものとなる観点から、高さが５μｍ超の突起の数は、１５個以下であることが好ましく、１０個以下であることがより好ましく、特に５個以下であることが好ましく、さらには２個以下であることが好ましく、０個であることが最も好ましい。これにより、前述した摩擦力の最大値と最小値との差または摩擦力の標準偏差の条件を満たすことと相まって、紙にボールペンで筆記した際の書き味をさらに良好に再現し易いものとなる。また、タッチペンのペン先の摩耗を低減し易いものとなるとともに、書き味向上シート１の外観を良好なものとすることができる。なお、上述した突起の数の測定方法の詳細は、後述する試験例に記載の通りである。
【００４５】
２．書き味向上シートの各部材
（１）基材
基材１１としては、タッチペンが使用されるタッチパネル用として適したものから適宜選択すればよく、好ましくは書き味向上層１２との親和性の良好なプラスチックフィルムを選択する。ただし、基材１１は、ガラスであってもよい。
【００４６】
かかるプラスチックフィルムとしては、例えば、ポリエチレンテレフタレート、ポリブチレンテレフタレート、ポリエチレンナフタレート等のポリエステルフィルム、ポリエチレンフィルム、ポリプロピレンフィルム等のポリオレフィンフィルム、セロファン、ジアセチルセルロースフィルム、トリアセチルセルロースフィルム、アセチルセルロースブチレートフィルム、ポリ塩化ビニルフィルム、ポリ塩化ビニリデンフィルム、ポリビニルアルコールフィルム、エチレン−酢酸ビニル共重合体フィルム、ポリスチレンフィルム、ポリカーボネートフィルム、ポリメチルペンテンフィルム、ポリスルフォンフィルム、ポリエーテルエーテルケトンフィルム、ポリエーテルスルフォンフィルム、ポリエーテルイミドフィルム、フッ素樹脂フィルム、ポリアミドフィルム、アクリル樹脂フィルム、ポリウレタン樹脂フィルム、ノルボルネン系重合体フィルム、環状オレフィン系重合体フィルム、環状共役ジエン系重合体フィルム、ビニル脂環式炭化水素重合体フィルム等のプラスチックフィルムまたはそれらの積層フィルムが挙げられる。中でも、前述した書き味向上層１２との組み合わせにおいて、タッチペンの書き味を良好に維持することのできるポリエチレンテレフタレートフィルム、ポリカーボネートフィルム、ノルボルネン系重合体フィルム等が好ましく、特にポリエチレンテレフタレートフィルムが好ましい。
【００４７】
また、上記基材１１においては、その表面に設けられる層（書き味向上層１２、後述する粘着剤層等）との密着性を向上させる目的で、所望により片面または両面に、プライマー処理、酸化法、凹凸化法等により表面処理を施すことができる。酸化法としては、例えばコロナ放電処理、クロム酸処理、火炎処理、熱風処理、オゾン・紫外線処理等が挙げられ、凹凸化法としては、例えばサンドブラスト法、溶剤処理法等が挙げられる。これらの表面処理法は基材１１の種類に応じて適宜選ばれる。一例として、プライマー処理により易接着層を形成したプラスチックフィルム、特にポリエチレンテレフタレートフィルムが好ましく用いられる。
【００４８】
基材１１の厚さは、１５μｍ以上であることが好ましく、特に３０μｍ以上であることが好ましく、さらには９０μｍ以上であることが好ましい。また、基材１１の厚さは、３００μｍ以下であることが好ましく、特に２００μｍ以下であることが好ましく、さらには１５０μｍ以下であることが好ましい。
【００４９】
（２）書き味向上層
本実施形態における書き味向上層１２を形成するための材料は、前述した摩擦力の最大値と最小値との差または前述した摩擦力の標準偏差を達成できるものであれば特に限定されない。好ましくは、書き味向上層１２は、以下に説明するコーティング組成物を硬化させることにより形成される。このようなコーティング組成物によれば、摩擦力の最大値と最小値との差または摩擦力の標準偏差をそれぞれ前述した範囲に調整し易い。
【００５０】
本実施形態におけるコーティング組成物は、硬化性成分と、微粒子と、表面調整剤と、シリカナノ粒子とを含有することが好ましい。
【００５１】
（２−１）硬化性成分
硬化性成分は、活性エネルギー線や熱等のトリガーによって硬化する成分であり、例えば、活性エネルギー線硬化性成分、熱硬化性成分等が挙げられる。本実施形態では、形成される書き味向上層１２の硬度や、基材１１（プラスチックフィルム）の耐熱性等の観点から、活性エネルギー線硬化性成分を使用することが好ましい。
【００５２】
活性エネルギー線硬化性成分としては、活性エネルギー線の照射により硬化して所定の硬度を発揮し、前述した物性を達成できるものが好ましい。
【００５３】
具体的な活性エネルギー線硬化性成分としては、多官能性（メタ）アクリレート系モノマー、（メタ）アクリレート系プレポリマー、活性エネルギー線硬化性ポリマー等が挙げられるが、中でも多官能性（メタ）アクリレート系モノマーおよび／または（メタ）アクリレート系プレポリマーであることが好ましく、多官能性（メタ）アクリレート系モノマーであることがより好ましい。多官能性（メタ）アクリレート系モノマーおよび（メタ）アクリレート系プレポリマーは、それぞれ単独で使用してもよいし、両者を併用してもよい。なお、本明細書において、（メタ）アクリレートとは、アクリレートおよびメタクリレートの両方を意味する。他の類似用語も同様である。
【００５４】
多官能性（メタ）アクリレート系モノマーとしては、例えば、１，４−ブタンジオールジ（メタ）アクリレート、１，６−ヘキサンジオールジ（メタ）アクリレート、ネオペンチルグリコールジ（メタ）アクリレート、ポリエチレングリコールジ（メタ）アクリレート、ヒドロキシピバリン酸ネオペンチルグリコールジ（メタ）アクリレート、ジシクロペンタニルジ（メタ）アクリレート、カプロラクトン変性ジシクロペンテニルジ（メタ）アクリレート、エチレンオキシド変性リン酸ジ（メタ）アクリレート、アリル化シクロヘキシルジ（メタ）アクリレート、イソシアヌレートジ（メタ）アクリレート、トリメチロールプロパントリ（メタ）アクリレート、ジペンタエリスリトールトリ（メタ）アクリレート、プロピオン酸変性ジペンタエリスリトールトリ（メタ）アクリレート、ペンタエリスリトールトリ（メタ）アクリレート、プロピレンオキシド変性トリメチロールプロパントリ（メタ）アクリレート、トリス（アクリロキシエチル）イソシアヌレート、ペンタエリスリトールテトラ（メタ）アクリレート、プロピオン酸変性ジペンタエリスリトールペンタ（メタ）アクリレート、ジペンタエリスリトールヘキサ（メタ）アクリレート、エチレンオキシド変性ジペンタエリスリトールヘキサ（メタ）アクリレート、カプロラクトン変性ジペンタエリスリトールヘキサ（メタ）アクリレート等の多官能性（メタ）アクリレートが挙げられる。これらは、１種を単独で用いてもよいし、２種以上を組み合わせて用いてもよい。
【００５５】
一方、（メタ）アクリレート系プレポリマーとしては、例えば、ポリエステルアクリレート系、エポキシアクリレート系、ウレタンアクリレート系、ポリオールアクリレート系等のプレポリマーが挙げられる。
【００５６】
ポリエステルアクリレート系プレポリマーとしては、例えば、多価カルボン酸と多価アルコールの縮合によって得られる両末端に水酸基を有するポリエステルオリゴマーの水酸基を（メタ）アクリル酸でエステル化することにより、あるいは、多価カルボン酸にアルキレンオキシドを付加して得られるオリゴマーの末端の水酸基を（メタ）アクリル酸でエステル化することにより得ることができる。
【００５７】
エポキシアクリレート系プレポリマーは、例えば、比較的低分子量のビスフェノール型エポキシ樹脂やノボラック型エポキシ樹脂のオキシラン環に、（メタ）アクリル酸を反応しエステル化することにより得ることができる。
【００５８】
ウレタンアクリレート系プレポリマーは、例えば、ポリエーテルポリオールやポリエステルポリオールとポリイソシアネートの反応によって得られるポリウレタンオリゴマーを、（メタ）アクリル酸でエステル化することにより得ることができる。
【００５９】
ポリオールアクリレート系プレポリマーは、例えば、ポリエーテルポリオールの水酸基を（メタ）アクリル酸でエステル化することにより得ることができる。
【００６０】
以上のプレポリマーは、１種を単独で用いてもよいし、２種以上を組み合わせて用いてもよい。
【００６１】
（２−２）微粒子
コーティング組成物が微粒子を含有することにより、形成される書き味向上層１２は、その表面が適度に粗面となり、その結果、摩擦力の最大値と最小値との差または摩擦力の標準偏差をそれぞれ前述した範囲に調整し易いものとなる。これにより、書き味向上層１２にタッチペンで筆記した際に適度な振動感を発現し得るものとなり、書き味向上シート１は、紙にボールペンで筆記した際の書き味を良好に再現するものとなる。
【００６２】
なお、上記微粒子は、後述するシリカナノ粒子よりも平均粒径が大きいものを指すものとする。例えば、上記微粒子の平均粒径は、１μｍ以上であることが好ましく、特に２μｍ以上であることが好ましく、さらには３μｍ以上であることが好ましい。また、上記微粒子の平均粒径は、２０μｍ以下であることが好ましく、特に１６μｍ以下であることが好ましく、さらには１２μｍ以下であることが好ましい。上記微粒子の平均粒径が上記の範囲にあることで、摩擦力の最大値と最小値との差または摩擦力の標準偏差をそれぞれ前述した範囲に調整し易いものとなる。さらに、摩擦力の動摩擦係数を前述した範囲に調整し易いものとなり、書き味向上層１２に適度な摩擦感を付与し、前述した振動感との相乗効果により、書き味向上シート１は、紙にボールペンで筆記した際の書き味をより良好に再現するものとなる。
【００６３】
また、上記微粒子の、下記式で示される粒径の変動係数（ＣＶ値）は、３％以上であることが好ましく、特に８％以上であることが好ましい。さらに、当該粒径の変動係数（ＣＶ値）は、７０％以下であることが好ましく、特に４５％以下であることが好ましく、さらには２５％以下であることが好ましい。
粒径の変動係数（ＣＶ値）＝（標準偏差粒径／平均粒径）×１００
上記微粒子のＣＶ値が上記の範囲にあることで、摩擦力の最大値と最小値との差または摩擦力の標準偏差をそれぞれ前述した範囲に調整し易いものとなる。さらに、摩擦力の動摩擦係数を前述した範囲に調整し易いものとなり、書き味向上層１２に適度な摩擦感を付与し、前述した振動感との相乗効果により、書き味向上シート１は、紙にボールペンで筆記した際の書き味をより良好に再現するものとなる。
【００６４】
なお、上述した微粒子の平均粒径および粒径の変動係数（ＣＶ値）は、レーザー回折散乱式粒度分布測定装置を用い、分散媒であるメチルエチルケトンにより調製した５質量％濃度の分散液をサンプルとして数滴使用し、測定した値とする。
【００６５】
上記微粒子は、無機微粒子であってもよいし、有機微粒子であってもよいし、無機および有機の性質を兼ね備える樹脂微粒子であってもよいが、形成される書き味向上層１２の硬度の観点から、無機微粒子、または、無機および有機の性質を兼ね備える樹脂微粒子が好ましく、形成される書き味向上層１２の摩擦力の最大値と最小値との差または摩擦力の標準偏差をそれぞれ前述した範囲に調整し易いものとする観点から、無機および有機の性質を兼ね備える樹脂微粒子が特に好ましい。無機微粒子としては、例えば、シリカ、アルミナ、チタニア、ジルコニア、酸化スズ、酸化インジウム、酸化カドミウム、酸化アンチモン等からなる微粒子が挙げられる。これらの中でも、シリカ微粒子が好ましい。また、無機および有機の性質を兼ね備える樹脂微粒子としては、シリコーン微粒子（例えばモメンティブ・パフォーマンス・マテリアルズ・ジャパン社製のトスパールシリーズ）が特に好ましい。なお、微粒子は、１種を単独で用いてもよいし、２種以上を組み合わせて用いてもよい。
【００６６】
上記微粒子は、所望の表面修飾を受けたものであってもよい。また、微粒子の形状は、球状等の定形であってもよく、形状が特定されない不定形であってもよいが、摩擦力の最大値と最小値との差または摩擦力の標準偏差をそれぞれ前述した範囲に調整し易いものとする観点から、定形であることが好ましく、特に球状であることが好ましい。
【００６７】
コーティング組成物中における微粒子の含有量は、硬化性成分１００質量部に対して、０．０５質量部以上であることが好ましく、特に０．１質量部以上であることが好ましく、さらには０．２質量部以上であることが好ましい。また、コーティング組成物中における微粒子の含有量は、硬化性成分１００質量部に対して、１５質量部以下であることが好ましく、特に９質量部以下であることが好ましく、さらには５質量部以下であることが好ましい。微粒子の含有量が上記範囲であることで、摩擦力の最大値と最小値との差または摩擦力の標準偏差をそれぞれ前述した範囲に調整し易いものとなる。
【００６８】
（２−３）表面調整剤
コーティング組成物が表面調整剤を含有することにより、形成される書き味向上層１２において、スジ状の欠点やムラ等の発生が抑制される。これにより、膜厚が均一なものとなり、書き味向上シート１がより優れた外観を呈するものとなる上、所望の光学特性（ヘイズ値および全光線透過率等）を備えるものとなり易い。また、書き味向上シート１の書き味向上層１２の表面が良好な面状態となり易いため、書き味向上層１２は、摩擦力の最大値と最小値との差または摩擦力の標準偏差をそれぞれ前述した範囲に調整し易いものとなる。
【００６９】
表面調整剤としては、例えば、シリコーン系、フッ素系、アクリル系、ビニル系等の表面調整剤が挙げられ、中でも、表面調整の性能や他の成分との相溶性の観点から、シリコーン系の表面調整剤およびフッ素系の表面調整剤が好ましい。なお、表面調整剤は、１種を単独で用いてもよいし、２種以上を組み合わせて用いてもよい。
【００７０】
シリコーン系の表面調整剤は、ポリジメチルシロキサンまたは変性ポリジメチルシロキサンであることが好ましく、ポリジメチルシロキサンであることが特に好ましい。
【００７１】
フッ素系の表面調整剤としては、パーフルオロアルキル基またはフッ素化アルケニル基を主鎖または側鎖に有する化合物を好ましく挙げることができる。市販品としては、ビックケミージャパン社製のＢＹＫ−３４０、ネオス社製のフタージェント６５０Ａ、ＤＩＣ社製のメガファックＲＳ−７５、大阪有機化学工業社製のＶ−８ＦＭ等を好ましく挙げることができるが、これらに限定されるものではない。
【００７２】
コーティング組成物中における表面調整剤の含有量は、硬化性成分１００質量部に対して、０．０１質量部以上であることが好ましく、特に０．１質量部以上であることが好ましく、さらには０．２質量部以上であることが好ましい。また、コーティング組成物中における表面調整剤の含有量は、硬化性成分１００質量部に対して、２質量部以下であることが好ましく、１質量部以下であることがより好ましく、特に０．５質量部以下であることが好ましく、さらには０．３質量部以下であることが好ましい。表面調整剤の含有量が上記範囲であることで、書き味向上シート１の外観を効果的に向上させることができる。また、光学特性（ヘイズ値および全光線透過率等）が前述した範囲に調整されたものとなり易い。さらには、書き味向上層１２は、摩擦力の最大値と最小値との差または摩擦力の標準偏差をそれぞれ前述した範囲に調整し易いものとなるとともに、摩擦力の動摩擦係数も前述した範囲に調整し易いものとなる。
【００７３】
（２−４）シリカナノ粒子
コーティング組成物がシリカナノ粒子を含有することにより、形成される書き味向上層１２の硬度を効果的に向上させることができる。さらには、書き味向上シート１の光学特性（ヘイズ値および全光線透過率等）を前述した範囲に調整し易くなり、書き味向上シート１を使用した際のギラツキの発生を効果的に抑制することが可能となる。
【００７４】
シリカナノ粒子の平均粒径は、１ｎｍ以上であることが好ましく、特に５ｎｍ以上であることが好ましく、さらには１０ｎｍ以上であることが好ましい。また、シリカナノ粒子の平均粒径は、３００ｎｍ以下であることが好ましく、特に１００ｎｍ以下であることが好ましく、さらには５０ｎｍ以下であることが好ましい。なお、シリカナノ粒子の平均粒径は、レーザー回折散乱式粒度分布測定装置によって測定したものとする。
【００７５】
シリカナノ粒子は、分散性向上等を目的として、有機物によって修飾されてもよい。また、シリカナノ粒子は、オルガノゾル（コロイド状）の形態であることも好ましい。オルガノゾルの形態であることにより、シリカナノ粒子の分散性が良好になり、形成される書き味向上層１２の均質性および光透過性が向上する。
【００７６】
有機物による修飾は、常法によって行うことができる。例えば、ＣＨ２＝Ｃ（ＣＨ３）ＣＯＯ（ＣＨ２）３Ｓｉ（ＯＣＨ３）３のような構造のシランカップリング剤をシリカナノ粒子のオルガノゾルに加え、５０℃程度に加温して数時間攪拌することにより、シリカ粒子の表面を修飾することができる。使用するシランカップリング剤の構造や量は、シリカナノ粒子の分散性の要求度合に応じて適宜選択される。
【００７７】
上記オルガノゾルの分散溶媒としては、多官能（メタ）アクリレートやレベリング剤との相溶性および書き味向上層１２形成時の揮発性に優れたメチルエチルケトン、メチルイソブチルケトン等が好ましい。
【００７８】
上記シリカナノ粒子としては、市販されているものを使用することができ、中でも、日産化学社製のオルガノシリカゾルＭＥＫ−ＳＴ、ＭＩＢＫ−ＳＴ等を使用することが好ましい。
【００７９】
コーティング組成物中におけるシリカナノ粒子の含有量は、硬化性成分１００質量部に対して、５質量部以上であることが好ましく、特に１０質量部以上であることが好ましく、さらには１５質量部以上であることが好ましい。また、コーティング組成物中におけるシリカナノ粒子の含有量は、硬化性成分１００質量部に対して、５０質量部以下であることが好ましく、特に３５質量部以下であることが好ましく、さらには２５質量部以下であることが好ましい。シリカナノ粒子の含有量が５質量部以上であることで、形成される書き味向上層１２の硬度がより効果的に向上するとともに、ギラツキの発生をより効果的に抑制することが可能となる。一方、シリカナノ粒子の配合割合が５０質量部以下であることで、シリカナノ粒子の凝集を抑制し、形成される書き味向上層１２の均質性および光透過性を良好に維持することができる。
【００８０】
（２−５）その他の成分
本実施形態におけるコーティング組成物は、上記の成分以外に、各種添加剤を含有してもよい。各種添加剤としては、例えば、光重合開始剤、紫外線吸収剤、酸化防止剤、光安定剤、帯電防止剤、シランカップリング剤、老化防止剤、熱重合禁止剤、着色剤、界面活性剤、保存安定剤、可塑剤、滑剤、消泡剤、有機系充填材、濡れ性改良剤、塗面改良剤等が挙げられる。
【００８１】
光重合開始剤としては、例えば、ベンゾイン、ベンゾインメチルエーテル、ベンゾインエチルエーテル、ベンゾインイソプロピルエーテル、ベンゾイン−ｎ−ブチルエーテル、ベンゾインイソブチルエーテル、アセトフェノン、ジメチルアミノアセトフェノン、２，２−ジメトキシ−２−フェニルアセトフェノン、２，２−ジエトキシ−２−フェニルアセトフェノン、２−ヒドロキシ−２−メチル−１−フェニルプロパン−１−オン、１−ヒドロキシシクロヘキシルフェニルケトン、２−メチル−１−［４−（メチルチオ）フェニル］−２−モルフォリノ−プロパン−１−オン、４−（２−ヒドロキシエトキシ）フェニル−２（ヒドロキシ−２−プロピル）ケトン、ベンゾフェノン、ｐ−フェニルベンゾフェノン、４，４’−ジエチルアミノベンゾフェノン、ジクロロベンゾフェノン、２−メチルアントラキノン、２−エチルアントラキノン、２−ターシャリ−ブチルアントラキノン、２−アミノアントラキノン、２−メチルチオキサントン、２−エチルチオキサントン、２−クロロチオキサントン、２，４−ジメチルチオキサントン、２，４−ジエチルチオキサントン、ベンジルジメチルケタール、アセトフェノンジメチルケタール、ｐ−ジメチルアミノ安息香酸エステル等が挙げられる。これらは１種を単独で用いてもよいし、２種以上を組み合わせて用いてもよい。
【００８２】
コーティング組成物中における光重合開始剤の含有量は、硬化性成分１００質量部に対して、１質量部以上であることが好ましく、特に２質量部以上であることが好ましい。また、コーティング組成物中における光重合開始剤の含有量は、硬化性成分１００質量部に対して、１０質量部以下であることが好ましく、特に５質量部以下であることが好ましい。
【００８３】
（２−６）厚さ
書き味向上層１２の厚さは、０．８μｍ以上であることが好ましく、特に１μｍ以上であることが好ましく、さらには１．５μｍ以上であることが好ましい。また、書き味向上層１２の厚さは、２０μｍ以下であることが好ましく、特に１５μｍ以下であることが好ましく、さらには１０μｍ以下であることが好ましい。書き味向上層１２の厚さが上記の範囲であることで、紙にボールペンで筆記した際の書き味をより良好に再現することが可能となる。
【００８４】
（２−７）ヘイズ値
書き味向上層１２のヘイズ値は、２２％以下であることが好ましく、特に１６％以下であることが好ましく、さらには１２％以下であることが好ましい。書き味向上層１２のヘイズ値が２２％以下であると、書き味向上シート１の最表面を構成する層のヘイズ値が十分に低下したものとなることにより、表示画像の白茶けの発生を効果的に抑制することが可能となる。一方、書き味向上シート１のヘイズ値を前述した範囲に調整し易いという観点から、書き味向上層１２のヘイズ値は、０．０１％以上であることが好ましく、特に０．１％以上であることが好ましく、さらには０．２％以上であることが好ましい。なお、書き味向上層１２のヘイズ値は、書き味向上シート１のヘイズ値から、書き味向上シート１を構成するその他の層（基材１１、後述する粘着剤層等）の個々のヘイズ値を差し引くことで算出することができる。
【００８５】
（３）その他の部材
本実施形態に係る書き味向上シート１は、書き味向上層１２が最表面となる限り、さらに他の層を有していてもよい。例えば、基材１１における書き味向上層１２とは反対側の面には粘着剤層が形成されてもよいし、さらには粘着剤層に剥離シートが積層されてもよい。
【００８６】
粘着剤層を構成する粘着剤としては、光学用途として通常使用されるものを使用することができ、例えば、アクリル系粘着剤、ゴム系粘着剤、シリコーン系粘着剤、ウレタン系粘着剤、ポリエステル系粘着剤、ポリビニルエーテル系粘着剤等が挙げられる。これらの中でも、所望の粘着性を発現し、光学特性や耐久性に優れたアクリル系粘着剤が好ましい。
【００８７】
また、粘着剤層は前述した微粒子を含有しなくてもよいし、含有してもよい。粘着剤層が微粒子を含有しない場合、粘着剤層のヘイズ値は、特に限定されないが、通常、０％以上であることが好ましく、特に０．１％以上であることが好ましく、さらには０．２％以上であることが好ましい。また、微粒子を含有しない粘着剤層のヘイズ値は、３０％以下であることが好ましく、特に１０％以下であることが好ましく、さらには１％以下であることが好ましい。
【００８８】
一方、粘着剤層が前述した微粒子を含有する場合、粘着剤層が所望のヘイズ値を有するものとなり、これに伴い、書き味向上シート１のヘイズ値を上述した範囲に調整し易いものとなる。この場合、粘着剤層のヘイズ値は、２０％以上であることが好ましく、特に３０％以上であることが好ましく、さらには５０％以上であることが好ましい。また、微粒子を含有する粘着剤層のヘイズ値は、９５％以下であることが好ましく、特に９０％以下であることが好ましく、さらには８０％以下であることが好ましい。上記ヘイズ値は、ＪＩＳ  Ｋ７１３６：２０００に準じて測定されたものであり、その詳細な測定方法は、後述する試験例に記載の通りである。
【００８９】
粘着剤層の厚さは、５μｍ以上であることが好ましく、特に１０μｍ以上であることが好ましく、さらには２０μｍ以上であることが好ましい。また、粘着剤層の厚さは、１０００μｍ以下であることが好ましく、５００μｍ以下であることがより好ましく、特に２５０μｍ以下であることが好ましいが、紙にボールペンで筆記した際の書き味をより良好に再現する観点、および書き味向上シート１を備えたタッチパネルの総厚を薄くする観点から、１００μｍ以下であることが好ましく、さらには５０μｍ以下であることが好ましく、３０μｍ以下であることが最も好ましい。
【００９０】
３．書き味向上シートの製造方法
本実施形態に係る書き味向上シート１の製造方法は、書き味向上シート１が前述した摩擦力の最大値と最小値との差または前述した摩擦力の標準偏差を達成できるものとなる限り、特に限定されない。例えば、書き味向上シート１は、前述したコーティング組成物と、所望により溶剤とを含有する塗工液を基材に対して塗布し、硬化させて書き味向上層１２を形成することで製造することが好ましい。
【００９１】
溶剤は、塗工性の改良、粘度調整、固形分濃度の調整等のために使用することができ、硬化性成分等が溶解し、微粒子等が分散するものであれば、特に限定なく使用できる。
【００９２】
溶剤の具体例としては、メタノール、エタノール、イソプロパノール、ブタノール、オクタノール等のアルコール類；アセトン、メチルエチルケトン、メチルイソブチルケトン、シクロヘキサノン等のケトン類；酢酸エチル、酢酸ブチル、乳酸エチル、γ−ブチロラクトン等のエステル類；エチレングリコールモノメチルエーテル（メチルセロソロブ）、エチレングリコールモノエチルエーテル（エチルセロソロブ）、ジエチレングリコールモノブチルエーテル（ブチルセロソロブ）、プロピレングリコールモノメチルエーテル等のエーテル類；ベンゼン、トルエン、キシレン等の芳香族炭化水素類；ジメチルホルムアミド、ジメチルアセトアミド、Ｎ−メチルピロリドン等のアミド類などが挙げられる。
【００９３】
コーティング組成物の塗工液の塗布は、常法によって行えばよく、例えば、バーコート法、ナイフコート法、ロールコート法、ブレードコート法、ダイコート法、グラビアコート法によって行えばよい。コーティング組成物の塗工液を塗布したら、塗膜を４０〜１２０℃で３０秒〜５分程度乾燥させることが好ましい。
【００９４】
コーティング組成物が活性エネルギー線硬化性を有する場合、コーティング組成物の硬化は、コーティング組成物の塗膜に対して紫外線、電子線等の活性エネルギー線を照射することによって行う。紫外線照射は、高圧水銀ランプ、フュージョンＨランプ、キセノンランプ等によって行うことができ、紫外線の照射量は、照度５０〜１０００ｍＷ／ｃｍ２、光量５０〜１０００ｍＪ／ｃｍ２程度が好ましく、照度１００〜５００ｍＷ／ｃｍ２、光量１００〜５００ｍＪ／ｃｍ２程度が特に好ましい。一方、電子線照射は、電子線加速器等によって行うことができ、電子線の照射量は、１０〜１０００ｋｒａｄ程度が好ましい。
【００９５】
４．書き味向上シートの使用
本実施形態に係る書き味向上シート１は、タッチペンが使用されるタッチパネル（位置検出機能付き画像表示装置）の最表層を構成するシートとして使用することができる。具体的には、液晶（ＬＣＤ）モジュール、発光ダイオード（ＬＥＤ）モジュール、有機エレクトロルミネッセンス（有機ＥＬ）モジュール等の表示体モジュールやタッチセンサーなどを有するタッチパネルにおけるカバー材上に積層されて使用されることが好ましい。書き味向上シート１のカバー材への積層は、前述したような粘着剤層を介して貼付することにより行うことが好ましい。
【００９６】
なお、本実施形態に係る書き味向上シート１に対して使用されるタッチペンとしては特に限定されず、従来公知のものを使用することができる。例えば、当該タッチペンとして、ポリアセタール製のペン先を有するもの、ハードフェルト製のペン先を有するもの、エラストマー製のペン先を有するもの等を使用することができる。また、タッチペンのペン先の形状は、特に限定されず、ディスク状のもの、円形状のもの、多角形状のもの等から適宜選択することができるが、ボールペンで筆記した際の振動感を得ることができる観点では、円形状のものが好ましい。タッチペンのペン先の形状が円形状である場合、ペン先の直径は、０．１ｍｍ以上であることが好ましく、特に０．２ｍｍ以上であることが好ましく、さらに０．３ｍｍ以上であることが好ましい。また、上記直径は、５ｍｍ以下であることが好ましく、特に２ｍｍ以下であることが好ましく、さらに１ｍｍ以下であることが好ましい。
【００９７】
本実施形態に係る書き味向上シート１は、前述した摩擦力の最大値と最小値との差が前述した範囲であるか、または前述した摩擦力の標準偏差が前述した範囲であることにより、ボールペンで筆記した際の振動感を良好に再現することができる。そのため、本実施形態に係る書き味向上シート１を使用するタッチパネルにおいては、紙にボールペンで筆記した際の書き味を良好に再現することが可能となる。
【００９８】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【００９９】
例えば、書き味向上シート１における基材１１と書き味向上層１２との間には、他の層が介在してもよい。
【実施例】
【０１００】
以下、実施例等により本発明をさらに具体的に説明するが、本発明の範囲はこれらの実施例等に限定されるものではない。【０１０１】
〔製造例１〕
表１に記載の材料を表２に示す組成にて混合し、コーティング組成物Ｃ１〜Ｃ１２を得た。さらに、得られたコーティング組成物をそれぞれプロピレングリコールモノメチルエーテルで希釈し、コーティング組成物Ｃ１〜Ｃ１２の塗工液を得た。なお、得られた塗工液の固形分濃度は、それぞれ表２に示す通りである。【０１０２】
〔製造例２〕
表１に記載の材料を表３に示す組成にて混合し、粘着剤組成物Ｐ１〜Ｐ５を得た。さらに、得られた粘着剤組成物をそれぞれトルエンで希釈し、粘着剤組成物Ｐ１〜Ｐ５の塗工液（固形分濃度：１５％）を調製した。【０１０３】
〔実施例１〕
（１）書き味向上層の形成
基材としての両面に易接着層を有するポリエチレンテレフタレート（ＰＥＴ）フィルム（東レ社製，製品名「ルミラーＵ４８」，厚さ１２５μｍ）の片面に、マイヤーバーを用いて製造例１にて得られたコーティング組成物Ｃ１の塗工液を塗工して塗膜を形成した後、オーブンを用いて７０℃で１分間加熱することで上記塗膜を乾燥させた。【０１０４】
次いで、大気下にて、紫外線照射装置（アイグラフィックス社製，製品名「アイグランテージＥＣＳ−４０１ＧＸ型」）により下記の条件で紫外線を照射して、上記塗膜を硬化させ、厚さ３μｍの書き味向上層を形成した。
［紫外線照射条件］
・光源：高圧水銀灯
・ランプ電力：２ｋＷ
・コンベアスピード：４．２３ｍ／ｍｉｎ
・照度：２４０ｍＷ／ｃｍ２
・光量：３０７ｍＪ／ｃｍ２【０１０５】
（２）粘着剤層の形成
厚さ３８μｍのポリエチレンテレフタレートフィルムの片面にシリコーン系の剥離剤層が形成されてなる剥離シート（リンテック社製，製品名「ＳＰ−ＰＥＴ３８１０３１」）の剥離面に対して、アプリケーターを用いて製造例２にて得られた粘着剤組成物Ｐ１の塗工液を塗工して塗膜を形成した。続いて、オーブンを用いて９０℃で２分間加熱することで、上記塗膜を乾燥させ、２３℃、５０％ＲＨの条件下で７日間養生することにより、剥離シート上に厚さ２５μｍの粘着剤層を形成した。【０１０６】
なお、上記の通り得られた粘着剤層（厚さ：２５μｍ）単体のヘイズ値を後述する方法により測定したところ、０．３％であった。【０１０７】
（３）書き味向上シートの形成
上述した工程（１）にて得られた基材と書き味向上層との積層体における基材側の面と、上述した工程（２）にて得られた剥離シートと粘着剤層との積層体における粘着剤層側の面とを貼合することにより、書き味向上層と基材と粘着剤層と剥離シートとがこの順に積層されてなる書き味向上シートを得た。【０１０８】
〔実施例２〜１６，比較例１〜５〕
使用したコーティング組成物の種類、書き味向上層の厚さ、および使用した粘着剤組成物の種類を表４に示すように変更する以外、実施例１と同様にして書き味向上シートを作製した。なお、使用した粘着剤組成物の種類を変更したことに伴い、粘着剤層のヘイズ値は表４に記載した通りとなった。【０１０９】
〔試験例１〕（ヘイズ値および全光線透過率の測定）
実施例および比較例と同様にして、剥離シートと粘着剤層（厚さ：２５μｍ）との積層体を得た。当該積層体における粘着剤層側の面をガラス板（縦７０ｍｍ，横１５０ｍｍ，厚さ１．２ｍｍ）に貼合した。次いで、剥離シートを剥がし、これを測定用サンプルとした。そして、ガラス板単独でバックグラウンド測定を行った上で、上記測定用サンプルについて、ＪＩＳ  Ｋ７１３６：２０００に準じて、ヘイズメーター（日本電色工業社製，製品名「ＮＤＨ−５０００」）を用いて、粘着剤層のヘイズ値（％）を測定した。結果を表４に示す。【０１１０】
また、実施例および比較例で製造した書き味向上シートから剥離シートを剥離し、露出した粘着剤層の露出面をガラス板（縦７０ｍｍ，横１５０ｍｍ，厚さ１．２ｍｍ）に貼合し、これを測定用サンプルとした。そして、ガラス板単独でバックグラウンド測定を行った上で、当該測定用サンプルについて、ヘイズメーター（日本電色工業社製，製品名「ＮＤＨ−５０００」）を用いて、ＪＩＳ  Ｋ７１３６：２０００に準じて、書き味向上シートのヘイズ値（％）を測定するとともに、ＪＩＳ  Ｋ７３６１−１：１９９７に準じて書き味向上シートの全光線透過率（％）を測定した。結果を表４に示す。【０１１１】
なお、実施例および比較例に係る書き味向上シートの製造に使用した基材について、ＪＩＳ  Ｋ７１３６：２０００に準じて、ヘイズメーター（日本電色工業社製，製品名「ＮＤＨ−５０００」）を用いてヘイズ値（％）を測定したところ、０．８％という値となった。【０１１２】
〔試験例２〕（表面粗さの測定）
実施例および比較例にて製造した書き味向上シートにおける書き味向上層側の面について、算術平均表面粗さＲａ（μｍ）および十点平均表面粗さＲｚｊｉｓ（μｍ）を、接触型粗さ計（ミツトヨ社製，製品名「ＳＶ３０００Ｓ４」）を使用し、ＪＩＳ  Ｂ０６０１：２０１３に準拠して測定した。結果を表４に示す。【０１１３】
〔試験例３〕（摩擦測定）
（１）摩擦力の測定
実施例および比較例で製造した書き味向上シートから剥離シートを剥離し、露出した粘着剤層の露出面をガラス板（縦７０ｍｍ，横１５０ｍｍ，厚さ１．２ｍｍ）に貼合した。次いで、当該ガラス板を、書き味向上シートを貼合した面が上側となるように、静動摩擦測定機（トリニティーラボ社製，製品名「トライボマスターＴＬ２０１Ｔｓ」）の測定専用台車に設置した。なお、上記測定専用台車は、上記静動摩擦測定機の使用に伴って、上記ガラス板の設置面の水平を保ったまま、所定の方向に往復移動するものとなっている。【０１１４】
続いて、書き味向上層の表面に対してペン先が接触するように、タッチペンを上記静動摩擦測定機に固定した。このとき、タッチペンと上記表面とがなす角度が４５°となるように、タッチペンを傾斜させて固定した。また、そのときの傾斜させる方向は、測定専用台車の往復移動の方向と平行となるようにした。【０１１５】
なお、上述したタッチペンとしては、表４に示すものを使用した。なお、表４中における略号の詳細は、次の通りである。
ＰＯＭ：ポリアセタール製のペン先を有するタッチペン（ワコム社製，製品名「ＡＣＫ−２００１」，ペン先の直径：０．５ｍｍ）
フェルト：ハードフェルト製のペン先を有するタッチペン（ワコム社製，製品名「ＡＣＫ−２００３」，ペン先の直径：０．５ｍｍ）
エラストマー：エラストマー製のペン先を有するタッチペン（ワコム社製，製品名「ＡＣＫ−２００４」，ペン先の直径：０．５ｍｍ）【０１１６】
続いて、タッチペンに対して荷重２００ｇの加圧条件で荷重を印加した状態で、上述した測定専用台車を１．６ｍｍ／秒の速度で移動させることで、タッチペンを書き味向上層の表面上で摺動させた。これにより、タッチペンのペン先と書き味向上層の表面との間で生じる摩擦力（ｍＮ）を測定した。なお、測定専用台車の移動の方向は、上記摺動により書き味向上層の表面に生じるペン先の軌跡と、タッチペンとのなす角度が４５°となる方向（すなわち、書き味向上層の表面において、タッチペンのペン先が突き進むように摺動する方向）とした。また、測定は、摺動距離が１００ｍｍ以上となるまで続けるとともに、測定値を５０ｍ秒ごとに取得するものとした。【０１１７】
上述のようにして得られた一連の摩擦力（ｍＮ）のうち、摺動距離が１０ｍｍの地点から１００ｍｍの地点の間において測定された摩擦力について、平均値を算出するとともに、最大値および最小値を特定した。これらの結果を表４に示す。また、当該最大値から当該最小値を減じて、摩擦力の差を算出した。この結果も表４に示す。【０１１８】
さらに、摺動距離が１０ｍｍである地点から２０ｍｍである地点の間において測定された摩擦力について、摩擦力の標準偏差を算出した。結果を表４に示す。【０１１９】
（２）動摩擦係数の測定
上記工程（１）と同様の測定装置および測定条件にて、動摩擦係数を測定した。さらに、測定専用台車の移動速度を１６．７ｍｍ／秒に変更した以外は上記工程（１）と同様の測定装置および測定条件にて、動摩擦係数を測定した。これらの結果を表４に示す。【０１２０】
（３）参考例の測定
参考として、紙にボールペンで筆記した場合（参考例１）および紙に鉛筆で筆記した場合（参考例２）についての摩擦力および動摩擦係数を、上記工程（１）および（２）と同様に測定した。これらの結果も表４に示す。【０１２１】
なお、使用した紙、ボールペンおよび鉛筆の詳細は、次の通りである。
紙：コクヨ社製，製品名「キャンパスルーズリーフ」，型番：ノ−Ｓ８１６Ｂ，サイズ：Ｂ５，罫幅：Ｂ罫，２０枚重ねにして使用
ボールペン：ＢＩＣ社製，製品名「オレンジＥＧ  １．０」，油性ボールペン，ペン先の直径：１．０ｍｍ
鉛筆：三菱鉛筆社製，製品名「ユニ」，芯の硬度：ＨＢ【０１２２】
〔試験例４〕（書き味の評価）
実施例および比較例で製造した書き味向上シートから剥離シートを剥離し、露出した粘着剤層の露出面をガラス板（縦７０ｍｍ，横１５０ｍｍ，厚さ１．２ｍｍ）に貼合した。その書き味向上層表面に対し、評価者が、試験例３にて使用したスタイラスペンを使用し、模擬的に所定の筆記作業をして、以下の書き味を評価した。結果を表４に示す。【０１２３】
（１）振動感
紙にボールペンで筆記した際の振動感を再現できているかを、以下の基準に基づいて評価した。
Ａ：非常に良好に振動感を再現できた。
Ｂ＋：振動感が少し大きいが、良好に再現できた。
Ｂ−：振動感が少し小さいが、良好に再現できた。
Ｃ＋：振動感が大き過ぎ、良好に再現することはできなかった。
Ｃ−：振動感が小さ過ぎ、良好に再現することはできなかった。【０１２４】
（２）抵抗感
紙にボールペンで筆記した際の抵抗感（＝摩擦の程度）を再現できているかを、以下の基準に基づいて評価した。
Ａ：非常に良好に抵抗感を再現できた。
Ｂ＋：抵抗感が少し大きいが、良好に再現できた。
Ｂ−：抵抗感が少し小さいが、良好に再現できた。
Ｃ＋：抵抗感が大き過ぎ、良好に再現することはできなかった。
Ｃ−：抵抗感が小さ過ぎ、良好に再現することはできなかった。【０１２５】
〔試験例５〕（ギラツキの評価）
実施例および比較例で製造した書き味向上シートから剥離シートを剥離し、露出した粘着剤層の露出面をタブレット端末（アップル社製，製品名「ｉＰａｄ（登録商標）」，解像度：２６４ｐｐｉ）の表示画面の表面に貼合した。その後、タブレット端末を全面緑色表示（ＲＧＢ値（Ｒ，Ｇ，Ｂ）＝０，２５５，０）とした状態で、目視によりギラツキの有無を確認した。その結果に基づいて、以下の基準にてギラツキの評価を行った。結果を表４に示す。
Ａ：ギラツキが殆ど確認されなかった。
Ｂ：多少のギラツキが生じたものの、実用上問題ない程度のギラツキであった。
Ｃ：著しくギラツキが生じた。【０１２６】
〔試験例６〕（耐擦傷性の評価）
実施例および比較例で製造した書き味向上シートにおける書き味向上層側の表面（書き味向上層の表面）について、＃００００のスチールウールを用いて、２５０ｇ／ｃｍ２の荷重で１０ｃｍ、１０往復擦った。その書き味向上層の表面を、３波長蛍光灯下で目視により確認し、以下の基準で耐擦傷性を評価した。結果を表４に示す。
Ａ：傷が確認されなかった。
Ｂ：数本程度の傷が確認された。
Ｃ：全面に傷が確認された。【０１２７】
〔試験例７〕（白茶け性の評価）
実施例および比較例で製造した書き味向上シートから剥離シートを剥離し、露出した粘着剤層の露出面をタブレット端末（アップル社製，製品名「ｉＰａｄ（登録商標）」，解像度：２６４ｐｐｉ）の表示画面の表面に貼合した。そして、タブレット端末の表示画面を全面黒表示とし、目視により画像の白茶けの有無を確認し、以下の基準で白茶け性を評価した。結果を表４に示す。
Ａ：白茶けが確認されなかった。
Ｂ：実用上問題ないレベルで、白茶けが確認された。
Ｃ：実用上問題が生じるレベルで、白茶けが確認された。【０１２８】
〔試験例８〕（表面形状の測定）
実施例４、６および１４〜１６で製造した書き味向上フィルムの書き味向上層の表面について、光干渉式表面形状観察装置（Ｖｅｅｃｏ社製，製品名「ＷＹＫＯ−１１００」）を使用し、垂直走査干渉測定法（ＶＳＩモード）により、５０倍率にて観察画像を複数取得した。そして、得られた複数の観察画像をつなぎ合わせることで、観察エリアが５００μｍ四方である観察画像を得た。このようにして得られた観察画像のうち、実施例４に係る観察画像を図３に示し、実施例１４に係る観察画像を図４に示す。なお、これらの図では、得られた観察画像を、書き味向上層の表面を斜め上から見下ろすように表示している。また、本試験例においては、高さが１．０μｍ以下の領域を平坦部とし、高さが１．０μｍを超える領域を突起部とした。【０１２９】
続いて、上記の通り得られた観察エリア５００μｍ四方の観察画像をコピー用紙に印刷した。このとき、書き味向上層の表面を平面視した状態となるように、観察画像を印刷した。そして、印刷されたコピー用紙から、観察エリア５００μｍ四方の観察画像が印刷された領域のみを切り出し、当該観察エリアが印刷されたコピー用紙の質量（ｇ）を測定した（この質量を「観察エリア質量」とする。）。さらに、当該観察エリアが印刷されたコピー用紙から、前述した平坦部（高さが１．０μｍ以下の領域）のみを切り出し、これにより得られた、平坦部に相当するコピー用紙の断片の質量（ｇ）を測定した（この質量を「平坦部質量」とする。）。そして、以下の式により、書き味向上層の表面における平坦部の割合（％）を算出した。その結果を表４に示す。
（平坦部の割合）＝（平坦部質量）／（観察エリア質量）×１００【０１３０】
また、上記の通り得られた観察エリア５００μｍ四方の観察画像を、書き味向上層の表面を平面視するように表示した状態で、平坦部の内接円（平坦部中に存在する正円であって、突起部に外接して突起部を含まない正円）を想定し、それらの内接円のうち半径が最大となるものを特定した。このようにして特定された平坦部内接円の最大半径（μｍ）を表４に示す。【０１３１】
さらに、上記の通り得られた観察エリア５００μｍ四方の観察画像において、突起の数を数えた。この時、高さが１μｍ超、５μｍ以下である突起の数と、高さが５μｍ超の突起の数とを区別して数えた。それらの結果を表４に示す。【０１３２】
〔試験例９〕（ペン先の摩耗量の測定）
実施例４および実施例１５で製造した書き味向上シートから剥離シートを剥離し、露出した粘着剤層の露出面をガラス板（縦７０ｍｍ，横１５０ｍｍ，厚さ１．２ｍｍ）に貼合した。次いで、当該ガラス板を、書き味向上シートを貼合した面が上側となるように、耐久試験機（タッチパネル研究所社製）に設置した。【０１３３】
続いて、書き味向上層の表面にペン先が接触するように、タッチペンを上記耐久試験機に固定した。このとき、タッチペンと上記表面とがなす角度が９０°となるようにタッチペンを固定した。なお、タッチペンとしては、ハードフェルト製のペン先を有するタッチペン（ワコム社製，製品名「ＡＣＫ−２００３」，ペン先の直径：０．５ｍｍ）を使用した。また、耐久試験機に固定する前において、タッチペンのペン先の長さを測定し、記録しておいた。【０１３４】
その後、タッチペンに対して荷重３００ｇの加圧条件で荷重を印加した状態で、１００ｍｍ／秒の速度にてタッチペンを書き味向上層の表面上で移動させた。このとき、書き味向上層の表面上において、一辺が１０ｍｍの正方形の四辺を順になぞるようにタッチペンを移動させた。そして、当該正方形を５万回なぞることが完了した時点で、耐久試験機を停止した。【０１３５】
続いて、試験後のタッチペンを耐久試験機から取り外し、ペン先の長さを測定した。そして、上述の通り記録しておいた、試験前のペン先の長さから、試験後のペン先の長さを減じ、ペン先の摩耗量（ｍｍ）を算出した。その結果、実施例４におけるペン先の摩耗量は０．８ｍｍ、実施例１５におけるペン先の摩耗量は１．８ｍｍであった。【０１３６】
【表１】
0006801147.tif 000002
【０１３７】
【表２】
0006801147.tif 000003
【０１３８】
【表３】
0006801147.tif 000004
【０１３９】
【表４】
0006801147.tif 000005
【０１４０】
表４から明らかなように、実施例で製造した書き味向上シートは、タッチペンによる書き味に優れるとともに、耐擦傷性に優れるものであった。さらに、実施例で製造した一部の書き味向上シートは、ギラツキの発生も抑制されていた。
【産業上の利用可能性】
【０１４１】
本発明の書き味向上シートは、タッチペンが使用されるタッチパネルの最表層として好適に用いられる。
【符号の説明】
【０１４２】
１…書き味向上シート
１１…基材
１２…書き味向上層
【図１】
0006801147.tif 000006
【図２】
0006801147.tif 000007
【図３】
0006801147.tif 000008
【図４】
0006801147.tif 000009